【手続補正書】
【提出日】平成29年1月30日(2017.1.30)
【手続補正１】
【補正対象書類名】明細書
【補正対象項目名】００６２
【補正方法】変更
【補正の内容】
【００６２】
本開示は、特定の手段、材料、及び実施形態に関して記載したが、前述の記載から、当業者は本開示の本質的特徴を容易に確認することができ、以下の請求項に記載するように、本発明の精神と範囲から逸脱することなく様々な変更及び変形を行い、様々な使用及び特徴に適合させてもよい。以下、本発明の実施形態の例を列記する。
［１］
ドープされた希土類ジシリケート層を含む、セラミックマトリクス複合材のための環境バリアコーティング組成物であって、
前記ドープされた希土類ジシリケート層は、前記セラミックマトリクス複合材の上に位置し；
前記ドープされた希土類ジシリケート層は、ＲＥ２Ｓｉ２Ｏ７の組成を有するジシリケートを含み、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記ドープされた希土類ジシリケート層は、Ａｌ２Ｏ３及びアルカリ酸化物であるドーパントを含み；
前記ドーパントは、約０．１質量％〜約５質量％の量で存在し、前記ドープされた希土類ジシリケート層の残部はジシリケートである、
環境バリアコーティング組成物。
［２］
前記ドーパントが約０．５質量％〜約３質量％の量で存在する、項目１に記載の環境バリアコーティング組成物。
［３］
前記ドーパントが約０．５質量％〜約１質量％の量で存在する、項目１に記載の環境バリアコーティング組成物。
［４］
希土類ジシリケート層、希土類モノシリケート層、希土類ジシリケート層の上の希土類モノシリケート層を含む二重層被覆、並びに希土類ジシリケート及び希土類モノシリケート層からなる群から選択される、最外トップコートを更に含み；前記希土類ジシリケートはＲＥ２Ｓｉ２Ｏ７の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；前記モノシリケートはＲＥ２ＳｉＯ５の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つである、項目１に記載の環境バリアコーティング組成物。
［５］
前記ドープされた希土類ジシリケート層は、約０．５ミル（１２．７μｍ）〜約１０ミル（２５４．０μｍ）の厚さを有する、項目１に記載の環境バリアコーティング組成物。
［６］
前記ドープされた希土類ジシリケート層は、約１ミル（２５．４μｍ）〜約３ミル（７６．２μｍ）の厚さを有する、項目１に記載の環境バリアコーティング組成物。
［７］
ドープされた希土類ジシリケート層と；
シリコン被覆層と；
を含む、セラミックマトリクス複合材のための環境バリアコーティング組成物であって、
前記ドープされた希土類ジシリケート層は、前記シリコン被覆層の上に位置し；
前記シリコン被覆層は、前記ドープされた希土類ジシリケート層と前記セラミックマトリクス複合材との間に位置し；
前記ドープされた希土類ジシリケート層は、ＲＥ２Ｓｉ２Ｏ７の組成を有するジシリケートを含み、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記ドープされた希土類ジシリケート層は、Ａｌ２Ｏ３及びアルカリ酸化物であるドーパントを含み；
前記ドーパントは、約０．１質量％〜約５質量％の量で存在し、前記ドープされた希土類ジシリケート層の残部はジシリケートである、
環境バリアコーティング組成物。
［８］
前記ドーパントが約０．５質量％〜約３質量％の量で存在する、項目７に記載の環境バリアコーティング組成物。
［９］
前記ドーパントが約０．５質量％〜約１質量％の量で存在する、項目７に記載の環境バリアコーティング組成物。
［１０］
希土類ジシリケート層、希土類モノシリケート層、希土類ジシリケート層の上の希土類モノシリケート層を含む二重層被覆、並びに希土類ジシリケート及び希土類モノシリケート層からなる群から選択される、最外トップコートを更に含み；前記希土類ジシリケートはＲＥ２Ｓｉ２Ｏ７の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；前記モノシリケートはＲＥ２ＳｉＯ５の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つである、項目７に記載の環境バリアコーティング組成物。
［１１］
前記ドープされた希土類ジシリケート層が約０．５ミル（１２．７μｍ）〜約１０ミル（２５４．０μｍ）の厚さを有する、項目７に記載の環境バリアコーティング組成物。
［１２］
前記ドープされた希土類ジシリケート層が約１ミル（２５．４μｍ）〜約３ミル（７６．２μｍ）の厚さを有する、項目７に記載の環境バリアコーティング組成物。
［１３］
カルシウム−マグネシウムアルミノシリケート−耐性層と；
ドープされた希土類ジシリケート層と；
を含む、セラミックマトリクス複合材のための環境バリアコーティング組成物であって、
前記カルシウム−マグネシウムアルミノシリケート−耐性層は、前記ドープされた希土類ジシリケート層の上に位置し；
前記ドープされた希土類ジシリケート層は、前記カルシウム−マグネシウムアルミノシリケート−耐性層と前記セラミックマトリクス複合材との間に位置し；
前記ドープされた希土類ジシリケート層は、ＲＥ２Ｓｉ２Ｏ７の組成を有するジシリケートを含み、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記ドープされた希土類ジシリケート層は、Ａｌ２Ｏ３及びアルカリ酸化物であるドーパントを含み；
前記ドーパントは、約０．１質量％〜約５質量％の量で存在し、前記ドープされた希土類ジシリケート層の残部はジシリケートであり；
前記カルシウム−マグネシウムアルミノシリケート−耐性層は、希土類酸化物、アルミナ、及びシリカを含み、前記希土類酸化物はＲＥ２Ｏ３の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記カルシウム−マグネシウムアルミノシリケート−耐性層は、アルカリ酸化物、Ａｌ２Ｏ３、及びＳｉＯ２を含み；
前記カルシウム−マグネシウムアルミノシリケート−耐性層中の前記Ａｌ２Ｏ３は、約０．１質量％〜約５質量％の量で存在し；
前記カルシウム−マグネシウムアルミノシリケート−耐性層中の前記アルカリ酸化物は、約０．１質量％〜約１質量％の量で存在し；
前記カルシウム−マグネシウムアルミノシリケート−耐性層中の前記ＳｉＯ２は、約５質量％〜約２５質量％の量で存在し、残部は希土類酸化物である、
環境バリアコーティング組成物。
［１４］
前記カルシウム−マグネシウムアルミノシリケート−耐性層は、Ｔａ２Ｏ５、ＴｉＯ２、及びＨｆＳｉＯ４からなる群から選択される少なくとも一つの酸化物を更に含む、項目１３に記載の環境バリアコーティング組成物。
［１５］
前記カルシウム−マグネシウムアルミノシリケート−耐性層中の前記Ａｌ２Ｏ３は、約０．５質量％〜約３質量％の量で存在し、前記カルシウム−マグネシウムアルミノシリケート−耐性層中の前記ＳｉＯ２は、約５質量％〜約２０質量％の量で存在する、項目１３に記載の環境バリアコーティング組成物。
［１６］
前記カルシウム−マグネシウムアルミノシリケート−耐性層中の前記Ａｌ２Ｏ３は、約０．５質量％〜約１質量％の量で存在し、前記カルシウム−マグネシウムアルミノシリケート−耐性層中の前記ＳｉＯ２は、約１０質量％〜約２０質量％の量で存在する、項目１３に記載の環境バリアコーティング組成物。
［１７］
前記カルシウム−マグネシウムアルミノシリケート−耐性層の前記酸化物は、約０．１質量％〜約３質量％の量で存在する、項目１４に記載の環境バリアコーティング組成物。
［１８］
前記カルシウム−マグネシウムアルミノシリケート−耐性層の前記酸化物は、約０．５質量％〜約１質量％の量で存在する、項目１４に記載の環境バリアコーティング組成物。
［１９］
前記カルシウム−マグネシウムアルミノシリケート−耐性層は、約０．５ミル（１２．７μｍ）〜約１０ミル（２５４．０μｍ）の厚さを有する、項目１３に記載の環境バリアコーティング組成物。
［２０］
前記カルシウム−マグネシウムアルミノシリケート−耐性層は、約１ミル（２５．４μｍ）〜約３ミル（７６．２μｍ）の厚さを有する、項目１３に記載の環境バリアコーティング組成物。
［２１］
前記ドープされた希土類ジシリケート層中の前記ドーパントは、約０．５質量％〜約３質量％の量で存在するＡｌ２Ｏ３である、項目１３に記載の環境バリアコーティング組成物。
［２２］
前記ドープされた希土類ジシリケート層中の前記Ａｌ２Ｏ３は、約０．５質量％〜約１質量％の量で存在する、項目１３に記載の環境バリアコーティング組成物。
［２３］
前記ドープされた希土類ジシリケート層中の前記アルカリ酸化物は、約０．１質量％〜約１質量％の量で存在する、項目１３に記載の環境バリアコーティング組成物。
［２４］
希土類ジシリケート層、希土類モノシリケート層、希土類ジシリケート層の上の希土類モノシリケート層を含む二重層被覆、並びに希土類ジシリケート及び希土類モノシリケート層からなる群から選択される、最外トップコートを更に含み；前記希土類ジシリケートはＲＥ２Ｓｉ２Ｏ７の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；前記モノシリケートはＲＥ２ＳｉＯ５の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つである、項目１３に記載の環境バリアコーティング組成物。
［２５］
前記ドープされた希土類ジシリケート層は、約０．５ミル（１２．７μｍ）〜約１０ミル（２５４．０μｍ）の厚さを有する、項目１３に記載の環境バリアコーティング組成物。
［２６］
前記ドープされた希土類ジシリケート層は、約１ミル（２５．４μｍ）〜約３ミル（７６．２μｍ）の厚さを有する、項目１３に記載の環境バリアコーティング組成物。
［２７］
バリウム−ストロンチウム−アルミノシリケート層と；
ドープされた希土類ジシリケート層と；
を含む、セラミックマトリクス複合材のための環境バリアコーティング組成物であって、
前記バリウム−ストロンチウム−アルミノシリケート層は、前記ドープされた希土類ジシリケート層の上に位置し；
前記ドープされた希土類ジシリケート層は、前記バリウム−ストロンチウム−アルミノシリケート層と前記セラミックマトリクス複合材との間に位置し；
前記ドープされた希土類ジシリケート層は、ＲＥ２Ｓｉ２Ｏ７の組成を有するジシリケートを含み、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記ドープされた希土類ジシリケート層は、Ａｌ２Ｏ３及びアルカリ酸化物であるドーパントを含み；
前記ドーパントは、約０．１質量％〜約５質量％の量で存在し、前記ドープされた希土類ジシリケート層の残部はジシリケートである、
環境バリアコーティング組成物。
［２８］
前記ドーパントは、約０．５質量％〜約３質量％の量で存在する、項目２７に記載の環境バリアコーティング組成物。
［２９］
前記ドーパントは、約０．５質量％〜約１質量％の量で存在する、項目２７に記載の環境バリアコーティング組成物。
［３０］
前記ドープされた希土類ジシリケート層は、約０．５ミル（１２．７μｍ）〜約１０ミル（２５４．０μｍ）の厚さを有する、項目２７に記載の環境バリアコーティング組成物。
［３１］
前記ドープされた希土類ジシリケート層は、約１ミル（２５．４μｍ）〜約３ミル（７６．２μｍ）の厚さを有する、項目２７に記載の環境バリアコーティング組成物。
［３２］
バリウム−ストロンチウム−アルミノシリケート層と；
ドープされた希土類ジシリケート層と；
シリコン被覆層と；
を含む、セラミックマトリクス複合材のための環境バリアコーティング組成物であって、
前記バリウム−ストロンチウム−アルミノシリケート層は、前記ドープされた希土類ジシリケート層の上に位置し；
前記ドープされた希土類ジシリケート層は、前記バリウム−ストロンチウム−アルミノシリケート層と前記シリコン被覆層との間に位置し；
前記シリコン被覆層は、前記ドープされた希土類ジシリケート層と前記セラミックマトリクス複合材との間に位置し；
前記ドープされた希土類ジシリケート層は、ＲＥ２Ｓｉ２Ｏ７の組成を有するジシリケートを含み、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記ドープされた希土類ジシリケート層は、Ａｌ２Ｏ３及びアルカリ酸化物であるドーパントを含み；
前記ドーパントは約０．１質量％〜約５質量％の量で存在し、前記ドープされた希土類ジシリケート層の残部はジシリケートである、
環境バリアコーティング組成物。
［３３］
前記Ａｌ２Ｏ３は、約０．５質量％〜約３質量％の量で存在する、項目３２に記載の環境バリアコーティング組成物。
［３４］
前記Ａｌ２Ｏ３は、約０．５質量％〜約１質量％の量で存在する、項目３２に記載の環境バリアコーティング組成物。
［３５］
前記ドープされた希土類ジシリケート層は、約０．５ミル（１２．７μｍ）〜約１０ミル（２５４．０μｍ）の厚さを有する、項目３２に記載の環境バリアコーティング組成物。
［３６］
前記ドープされた希土類ジシリケート層は、約１ミル（２５．４μｍ）〜約３ミル（７６．２μｍ）の厚さを有する、項目３２に記載の環境バリアコーティング組成物。
［３７］
バリウム−ストロンチウム−アルミノシリケート層と；
カルシウム−マグネシウムアルミノシリケート−耐性層と；
ドープされた希土類ジシリケート層と；
を含む、セラミックマトリクス複合材のための環境バリアコーティング組成物であって、
前記バリウム−ストロンチウム−アルミノシリケート層は、前記カルシウム−マグネシウムアルミノシリケート−耐性層の上に位置し；
前記カルシウム−マグネシウムアルミノシリケート−耐性層は、前記バリウム−ストロンチウム−アルミノシリケート層と前記ドープされた希土類ジシリケート層との間に位置し；
前記ドープされた希土類ジシリケート層は、前記カルシウム−マグネシウムアルミノシリケート−耐性層と前記セラミックマトリクス複合材との間に位置し；
前記ドープされた希土類ジシリケート層は、ＲＥ２Ｓｉ２Ｏ７の組成を有するジシリケートを含み、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記ドープされた希土類ジシリケート層は、Ａｌ２Ｏ３及びアルカリ酸化物であるドーパントを含み；
前記ドーパントは、約０．１質量％〜約５質量％の量で存在し、前記ドープされた希土類ジシリケート層の残部はジシリケートであり；
前記カルシウム−マグネシウムアルミノシリケート−耐性層は、希土類酸化物、アルミナ、及びシリカを含み、前記希土類酸化物はＲＥ２Ｏ３の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記カルシウム−マグネシウムアルミノシリケート−耐性層は、アルカリ酸化物、Ａｌ２Ｏ３、及びＳｉＯ２を含み；
前記カルシウム−マグネシウムアルミノシリケート−耐性層中の前記Ａｌ２Ｏ３は、約０．１質量％〜約５質量％の量で存在し；
前記カルシウム−マグネシウムアルミノシリケート−耐性層中の前記アルカリ酸化物は、約０．１質量％〜約１質量％の量で存在し；
前記カルシウム−マグネシウムアルミノシリケート−耐性層中の前記ＳｉＯ２は、約５質量％〜約２５質量％の量で存在し、残部は希土類酸化物である、
環境バリアコーティング組成物。
［３８］
前記カルシウム−マグネシウムアルミノシリケート−耐性層は、Ｔａ２Ｏ５、ＴｉＯ２、及びＨｆＳｉＯ４からなる群から選択される少なくとも一つの酸化物を更に含む、項目３７に記載の環境バリアコーティング組成物。
［３９］
前記カルシウム−マグネシウムアルミノシリケート−耐性層中の前記Ａｌ２Ｏ３は、約０．５質量％〜約３質量％の量で存在し、前記カルシウム−マグネシウムアルミノシリケート−耐性層中の前記ＳｉＯ２は、約５質量％〜約２０質量％の量で存在する、項目３７に記載の環境バリアコーティング組成物。
［４０］
前記カルシウム−マグネシウムアルミノシリケート−耐性層中の前記Ａｌ２Ｏ３は、約０．５質量％〜約１質量％の量で存在し、前記カルシウム−マグネシウムアルミノシリケート−耐性層中の前記ＳｉＯ２は、約１０質量％〜約２０質量％の量で存在する、項目３７に記載の環境バリアコーティング組成物。
［４１］
前記カルシウム−マグネシウムアルミノシリケート−耐性層の前記酸化物は、約０．１質量％〜約３質量％の量で存在する、項目３８に記載の環境バリアコーティング組成物。
［４２］
前記カルシウム−マグネシウムアルミノシリケート−耐性層の前記酸化物は、約０．５質量％〜約１質量％の量で存在する、項目３８に記載の環境バリアコーティング組成物。
［４３］
前記カルシウム−マグネシウムアルミノシリケート−耐性層は、約０．５ミル（１２．７μｍ）〜約１０ミル（２５４．０μｍ）の厚さを有する、項目３７に記載の環境バリアコーティング組成物。
［４４］
前記カルシウム−マグネシウムアルミノシリケート−耐性層は、約１ミル（２５．４μｍ）〜約３ミル（７６．２μｍ）の厚さを有する、項目３７に記載の環境バリアコーティング組成物。
［４５］
前記ドープされた希土類ジシリケート層中の前記Ａｌ２Ｏ３は、約０．５質量％〜約３質量％の量で存在する、項目３７に記載の環境バリアコーティング組成物。
［４６］
前記ドープされた希土類ジシリケート層中の前記Ａｌ２Ｏ３は、約０．５質量％〜約１質量％の量で存在する、項目３７に記載の環境バリアコーティング組成物。
［４７］
前記ドープされた希土類ジシリケート層中の前記アルカリ酸化物は、約０．１質量％〜約１質量％の量で存在する、項目３７に記載の環境バリアコーティング組成物。
［４８］
前記ドープされた希土類ジシリケート層は、約０．５ミル（１２．７μｍ）〜約１０ミル（２５４．０μｍ）の厚さを有する、項目３７に記載の環境バリアコーティング組成物。
［４９］
前記ドープされた希土類ジシリケート層は、約１ミル（２５．４μｍ）〜約３ミル（７６．２μｍ）の厚さを有する、項目３７に記載の環境バリアコーティング組成物。
［５０］
バリウム−ストロンチウム−アルミノシリケート層と；
カルシウム−マグネシウムアルミノシリケート−耐性層と；
ドープされた希土類ジシリケート層と；
を含む、セラミックマトリクス複合材のための環境バリアコーティング組成物であって、
前記カルシウム−マグネシウムアルミノシリケート−耐性層は、前記バリウム−ストロンチウム−アルミノシリケート層の上に位置し；
前記バリウム−ストロンチウム−アルミノシリケート層は、前記カルシウム−マグネシウムアルミノシリケート−耐性層と前記ドープされた希土類ジシリケート層との間に位置し；
前記ドープされた希土類ジシリケート層は、前記バリウム−ストロンチウム−アルミノシリケート層と前記セラミックマトリクス複合材との間に位置し；
前記ドープされた希土類ジシリケート層は、ＲＥ２Ｓｉ２Ｏ７の組成を有するジシリケートを含み、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記ドープされた希土類ジシリケート層は、Ａｌ２Ｏ３及びアルカリ酸化物であるドーパントを含み；
前記ドーパントは、約０．１質量％〜約５質量％の量で存在し、前記ドープされた希土類ジシリケート層の残部はジシリケートであり；
前記カルシウム−マグネシウムアルミノシリケート−耐性層は、希土類酸化物、アルミナ、及びシリカを含み、前記希土類酸化物はＲＥ２Ｏ３の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記カルシウム−マグネシウムアルミノシリケート−耐性層は、アルカリ酸化物、Ａｌ２Ｏ３、及びＳｉＯ２を含み；
前記カルシウム−マグネシウムアルミノシリケート−耐性層は、これが含むドーパントを含み；
前記カルシウム−マグネシウムアルミノシリケート−耐性層中の前記Ａｌ２Ｏ３は、約０．１質量％〜約５質量％の量で存在し；
前記カルシウム−マグネシウムアルミノシリケート−耐性層中の前記アルカリ酸化物は、約０．１質量％〜約１質量％の量で存在し；
前記カルシウム−マグネシウムアルミノシリケート−耐性層中の前記ＳｉＯ２は、約５質量％〜約２５質量％の量で存在し、残部は希土類酸化物である、
環境バリアコーティング組成物。
［５１］
前記カルシウム−マグネシウムアルミノシリケート−耐性層は、Ｔａ２Ｏ５、ＴｉＯ２、及びＨｆＳｉＯ４からなる群から選択される少なくとも一つの酸化物を更に含む、項目５０に記載の環境バリアコーティング組成物。
［５２］
前記カルシウム−マグネシウムアルミノシリケート−耐性層中の前記Ａｌ２Ｏ３は、約０．５質量％〜約３質量％の量で存在し、前記カルシウム−マグネシウムアルミノシリケート−耐性層中の前記ＳｉＯ２は、約５質量％〜約２０質量％の量で存在する、項目５０に記載の環境バリアコーティング組成物。
［５３］
前記カルシウム−マグネシウムアルミノシリケート−耐性層中の前記Ａｌ２Ｏ３は、約０．５質量％〜約１質量％の量で存在し、前記カルシウム−マグネシウムアルミノシリケート−耐性層中の前記ＳｉＯ２は、約１０質量％〜約２０質量％の量で存在する、項目５０に記載の環境バリアコーティング組成物。
［５４］
前記カルシウム−マグネシウムアルミノシリケート−耐性層の前記酸化物は、約０．１質量％〜約３質量％の量で存在する、項目５１に記載の環境バリアコーティング組成物。
［５５］
前記カルシウム−マグネシウムアルミノシリケート−耐性層の前記酸化物は、約０．５質量％〜約１質量％の量で存在する、項目５１に記載の環境バリアコーティング組成物。
［５６］
前記カルシウム−マグネシウムアルミノシリケート−耐性層は、約０．５ミル（１２．７μｍ）〜約１０ミル（２５４．０μｍ）の厚さを有する、項目５０に記載の環境バリアコーティング組成物。
［５７］
前記カルシウム−マグネシウムアルミノシリケート−耐性層は、約１ミル（２５．４μｍ）〜約３ミル（７６．２μｍ）の厚さを有する、項目５０に記載の環境バリアコーティング組成物。
［５８］
前記ドープされた希土類ジシリケート層中の前記Ａｌ２Ｏ３は、約０．５質量％〜約３質量％の量で存在する、項目５０に記載の環境バリアコーティング組成物。
［５９］
前記ドープされた希土類ジシリケート層中の前記Ａｌ２Ｏ３は、約０．５質量％〜約１質量％の量で存在する、項目５０に記載の環境バリアコーティング組成物。
［６０］
前記ドープされた希土類ジシリケート層中の前記アルカリ酸化物は、約０．１質量％〜約１質量％の量で存在する、項目５０に記載の環境バリアコーティング組成物。
［６１］
前記ドープされた希土類ジシリケート層は、約０．５ミル（１２．７μｍ）〜約１０ミル（２５４．０μｍ）の厚さを有する、項目５０に記載の環境バリアコーティング組成物。
［６２］
前記ドープされた希土類ジシリケート層は、約１ミル（２５．４μｍ）〜約３ミル（７６．２μｍ）の厚さを有する、項目５０に記載の環境バリアコーティング組成物。
［６３］
カルシウム−マグネシウムアルミノシリケート−耐性層と；
ドープされた希土類ジシリケート層と；
シリコン被覆層と；
を含む、セラミックマトリクス複合材のための環境バリアコーティング組成物であって、
前記カルシウム−マグネシウムアルミノシリケート−耐性層は、前記ドープされた希土類ジシリケート層の上に位置し；
前記ドープされた希土類ジシリケート層は、前記カルシウム−マグネシウムアルミノシリケート−耐性層と前記シリコン被覆層との間に位置し；
前記シリコン被覆層は、前記ドープされた希土類ジシリケート層と前記セラミックマトリクス複合材との間に位置し；
前記ドープされた希土類ジシリケート層は、ＲＥ２Ｓｉ２Ｏ７の組成を有するジシリケートを含み、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記ドープされた希土類ジシリケート層は、Ａｌ２Ｏ３及びアルカリ酸化物であるドーパントを含み；
前記ドーパントは約０．１質量％〜約５質量％の量で存在し、前記ドープされた希土類ジシリケート層の残部はジシリケートであり；
前記カルシウム−マグネシウムアルミノシリケート−耐性層は、希土類酸化物、アルミナ、及びシリカを含み、前記希土類酸化物はＲＥ２Ｏ３の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記カルシウム−マグネシウムアルミノシリケート−耐性層は、アルカリ酸化物、Ａｌ２Ｏ３、及びＳｉＯ２を含み；
前記カルシウム−マグネシウムアルミノシリケート−耐性層中の前記Ａｌ２Ｏ３は、約０．１質量％〜約５質量％の量で存在し；
前記カルシウム−マグネシウムアルミノシリケート−耐性層中の前記アルカリ酸化物は、約０．１質量％〜約１質量％の量で存在し；
前記カルシウム−マグネシウムアルミノシリケート−耐性層中の前記ＳｉＯ２は、約５質量％〜約２５質量％の量で存在し、残部は希土類酸化物である、
環境バリアコーティング組成物。
［６４］
前記カルシウム−マグネシウムアルミノシリケート−耐性層は、Ｔａ２Ｏ５、ＴｉＯ２、及びＨｆＳｉＯ４からなる群から選択される少なくとも一つの酸化物を更に含む、項目６３に記載の環境バリアコーティング組成物。
［６５］
前記カルシウム−マグネシウムアルミノシリケート−耐性層中の前記Ａｌ２Ｏ３は、約０．５質量％〜約３質量％の量で存在し、前記カルシウム−マグネシウムアルミノシリケート−耐性層中の前記ＳｉＯ２は、約５質量％〜約２０質量％の量で存在する、項目６３に記載の環境バリアコーティング組成物。
［６６］
前記カルシウム−マグネシウムアルミノシリケート−耐性層中の前記Ａｌ２Ｏ３は、約０．５質量％〜約１質量％の量で存在し、前記カルシウム−マグネシウムアルミノシリケート−耐性層中の前記ＳｉＯ２は、約１０質量％〜約２０質量％の量で存在する、項目６３に記載の環境バリアコーティング組成物。
［６７］
前記カルシウム−マグネシウムアルミノシリケート−耐性層の前記酸化物は、約０．１質量％〜約３質量％の量で存在する、項目６４に記載の環境バリアコーティング組成物。
［６８］
前記カルシウム−マグネシウムアルミノシリケート−耐性層の前記酸化物は、約０．５質量％〜約１質量％の量で存在する、項目６４に記載の環境バリアコーティング組成物。
［６９］
前記カルシウム−マグネシウムアルミノシリケート−耐性層は、約０．５ミル（１２．７μｍ）〜約１０ミル（２５４．０μｍ）の厚さを有する、項目６３に記載の環境バリアコーティング組成物。
［７０］
前記カルシウム−マグネシウムアルミノシリケート−耐性層は、約１ミル（２５．４μｍ）〜約３ミル（７６．２μｍ）の厚さを有する、項目６３に記載の環境バリアコーティング組成物。
［７１］
前記ドープされた希土類ジシリケート層中の前記Ａｌ２Ｏ３は、約０．５質量％〜約３質量％の量で存在する、項目６３に記載の環境バリアコーティング組成物。
［７２］
前記ドープされた希土類ジシリケート層中の前記Ａｌ２Ｏ３は、約０．５質量％〜約１質量％の量で存在する、項目６３に記載の環境バリアコーティング組成物。
［７３］
前記ドープされた希土類ジシリケート層中の前記アルカリ酸化物は、約０．１質量％〜約１質量％の量で存在する、項目６３に記載の環境バリアコーティング組成物。
［７４］
希土類ジシリケート層、希土類モノシリケート層、希土類ジシリケート層の上の希土類モノシリケート層を含む二重層被覆、並びに希土類ジシリケート及び希土類モノシリケート層からなる群から選択される、最外トップコートを更に含み；
前記希土類ジシリケートはＲＥ２Ｓｉ２Ｏ７の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記モノシリケートはＲＥ２ＳｉＯ５の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つである、
項目６３に記載の環境バリアコーティング組成物。
［７５］
前記ドープされた希土類ジシリケート層は、約０．５ミル（１２．７μｍ）〜約１０ミル（２５４．０μｍ）の厚さを有する、項目６３に記載の環境バリアコーティング組成物。
［７６］
前記ドープされた希土類ジシリケート層は、約１ミル（２５．４μｍ）〜約３ミル（７６．２μｍ）の厚さを有する、項目６３に記載の環境バリアコーティング組成物。
［７７］
バリウム−ストロンチウム−アルミノシリケート層と；
カルシウム−マグネシウムアルミノシリケート−耐性層と；
ドープされた希土類ジシリケート層と；
シリコン被覆層と；
を含む、セラミックマトリクス複合材のための環境バリアコーティング組成物であって、
前記バリウム−ストロンチウム−アルミノシリケート層は、前記カルシウム−マグネシウムアルミノシリケート−耐性層の上に位置し；
前記カルシウム−マグネシウムアルミノシリケート−耐性層は、アルカリ酸化物、及びアルカリ土類酸化物からなる群から選択される酸化物を含み；
前記カルシウム−マグネシウムアルミノシリケート−耐性層は、前記バリウム−ストロンチウム−アルミノシリケート層と前記ドープされた希土類ジシリケート層との間に位置し；
前記ドープされた希土類ジシリケート層は、前記カルシウム−マグネシウムアルミノシリケート−耐性層と前記シリコン被覆層との間に位置し；
前記シリコン被覆層は、前記ドープされた希土類ジシリケート層と前記セラミックマトリクス複合材との間に位置し；
前記ドープされた希土類ジシリケート層は、ＲＥ２Ｓｉ２Ｏ７の組成を有するジシリケートを含み、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記ドープされた希土類ジシリケート層は、Ａｌ２Ｏ３及びアルカリ酸化物であるドーパントを含み；
前記ドーパントは、約０．１質量％〜約５質量％の量で存在し、前記ドープされた希土類ジシリケート層の残部はジシリケートであり；
前記カルシウム−マグネシウムアルミノシリケート−耐性層は、希土類酸化物、アルミナ、及びシリカを含み、前記希土類酸化物はＲＥ２Ｏ３の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記カルシウム−マグネシウムアルミノシリケート−耐性層は、Ａｌ２Ｏ３及びＳｉＯ２であるドーパントを含み；
前記カルシウム−マグネシウムアルミノシリケート−耐性層中の前記Ａｌ２Ｏ３は、約０．１質量％〜約５質量％の量で存在し；
前記カルシウム−マグネシウムアルミノシリケート−耐性層中の前記ＳｉＯ２は、約５質量％〜約２５質量％の量で存在し、残部は希土類酸化物である、
環境バリアコーティング組成物。
［７８］
前記カルシウム−マグネシウムアルミノシリケート−耐性層は、Ｔａ２Ｏ５、ＴｉＯ２、及びＨｆＳｉＯ４からなる群から選択される少なくとも一つの酸化物を更に含む、項目７７に記載の環境バリアコーティング組成物。
［７９］
前記カルシウム−マグネシウムアルミノシリケート−耐性層中の前記Ａｌ２Ｏ３は、約０．５質量％〜約３質量％の量で存在し、前記カルシウム−マグネシウムアルミノシリケート−耐性層中の前記ＳｉＯ２は、約５質量％〜約２０質量％の量で存在する、項目７７に記載の環境バリアコーティング組成物。
［８０］
前記カルシウム−マグネシウムアルミノシリケート−耐性層中の前記Ａｌ２Ｏ３は、約０．５質量％〜約１質量％の量で存在し、前記カルシウム−マグネシウムアルミノシリケート−耐性層中の前記ＳｉＯ２は、約１０質量％〜約２０質量％の量で存在する、項目７７に記載の環境バリアコーティング組成物。
［８１］
前記カルシウム−マグネシウムアルミノシリケート−耐性層の前記酸化物は、約０．１質量％〜約３質量％の量で存在する、項目７８に記載の環境バリアコーティング組成物。
［８２］
前記カルシウム−マグネシウムアルミノシリケート−耐性層の前記酸化物は、約０．５質量％〜約１質量％の量で存在する、項目７８に記載の環境バリアコーティング組成物。
［８３］
前記カルシウム−マグネシウムアルミノシリケート−耐性層は、約０．５ミル（１２．７μｍ）〜約１０ミル（２５４．０μｍ）の厚さを有する、項目７７に記載の環境バリアコーティング組成物。
［８４］
前記カルシウム−マグネシウムアルミノシリケート−耐性層は、約１ミル（２５．４μｍ）〜約３ミル（７６．２μｍ）の厚さを有する、項目７７に記載の環境バリアコーティング組成物。
［８５］
前記ドープされた希土類ジシリケート層中の前記Ａｌ２Ｏ３は、約０．５質量％〜約３質量％の量で存在する、項目７７に記載の環境バリアコーティング組成物。
［８６］
前記ドープされた希土類ジシリケート層中の前記Ａｌ２Ｏ３は、約０．５質量％〜約１質量％の量で存在する、項目７７に記載の環境バリアコーティング組成物。
［８７］
前記ドープされた希土類ジシリケート層中の前記アルカリ酸化物は、約０．１質量％〜約１質量％の量で存在する、項目７７に記載の環境バリアコーティング組成物。
［８８］
前記ドープされた希土類ジシリケート層は、約０．５ミル（１２．７μｍ）〜約１０ミル（２５４．０μｍ）の厚さを有する、項目７７に記載の環境バリアコーティング組成物。
［８９］
前記ドープされた希土類ジシリケート層は、約１ミル（２５．４μｍ）〜約３ミル（７６．２μｍ）の厚さを有する、項目７７に記載の環境バリアコーティング組成物。
［９０］
バリウム−ストロンチウム−アルミノシリケート層と；
カルシウム−マグネシウムアルミノシリケート−耐性層と；
ドープされた希土類ジシリケート層と；
シリコン被覆層と；
を含む、セラミックマトリクス複合材のための環境バリアコーティング組成物であって、
前記カルシウム−マグネシウムアルミノシリケート−耐性層は、前記バリウム−ストロンチウム−アルミノシリケート層の上に位置し；
前記バリウム−ストロンチウム−アルミノシリケート層は、前記カルシウム−マグネシウムアルミノシリケート−耐性層と前記ドープされた希土類ジシリケート層との間に位置し；
前記ドープされた希土類ジシリケート層は、前記バリウム−ストロンチウム−アルミノシリケート層と前記シリコン被覆層との間に位置し；
前記シリコン被覆層は、前記ドープされた希土類ジシリケート層と前記セラミックマトリクス複合材との間に位置し；
前記ドープされた希土類ジシリケート層は、ＲＥ２Ｓｉ２Ｏ７の組成を有するジシリケートを含み、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記カルシウム−マグネシウムアルミノシリケート−耐性層は、アルカリ酸化物、及びアルカリ土類酸化物からなる群から選択される酸化物を含み；
前記ドープされた希土類ジシリケート層は、Ａｌ２Ｏ３及びアルカリ酸化物であるドーパントを含み；
前記ドーパントは約０．１質量％〜約５質量％の量で存在し、前記ドープされた希土類ジシリケート層の残部はジシリケートであり；
前記カルシウム−マグネシウムアルミノシリケート−耐性層は、希土類酸化物、アルミナ、及びシリカを含み、前記希土類酸化物はＲＥ２Ｏ３の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記カルシウム−マグネシウムアルミノシリケート−耐性層は、Ａｌ２Ｏ３及びＳｉＯ２であるドーパントを含み；
前記カルシウム−マグネシウムアルミノシリケート−耐性層中の前記Ａｌ２Ｏ３は、約０．１質量％〜約５質量％の量で存在し；
前記カルシウム−マグネシウムアルミノシリケート−耐性層中の前記ＳｉＯ２は、約５質量％〜約２５質量％の量で存在し、残部は希土類酸化物である、
環境バリアコーティング組成物。
［９１］
前記カルシウム−マグネシウムアルミノシリケート−耐性層は、Ｔａ２Ｏ５、ＴｉＯ２、及びＨｆＳｉＯ４からなる群から選択される少なくとも一つの酸化物を更に含む、項目９０に記載の環境バリアコーティング組成物。
［９２］
前記カルシウム−マグネシウムアルミノシリケート−耐性層中の前記Ａｌ２Ｏ３は、約０．５質量％〜約３質量％の量で存在し、前記カルシウム−マグネシウムアルミノシリケート−耐性層中の前記ＳｉＯ２は、約５質量％〜約２０質量％の量で存在する、項目９０に記載の環境バリアコーティング組成物。
［９３］
前記カルシウム−マグネシウムアルミノシリケート−耐性層中の前記Ａｌ２Ｏ３は、約０．５質量％〜約１質量％の量で存在し、前記カルシウム−マグネシウムアルミノシリケート−耐性層中の前記ＳｉＯ２は、約１０質量％〜約２０質量％の量で存在する、項目９０に記載の環境バリアコーティング組成物。
［９４］
前記カルシウム−マグネシウムアルミノシリケート−耐性層の前記酸化物は、約０．１質量％〜約３質量％の量で存在する、項目９１に記載の環境バリアコーティング組成物。
［９５］
前記カルシウム−マグネシウムアルミノシリケート−耐性層の前記酸化物は、約０．５質量％〜約１質量％の量で存在する、項目９１に記載の環境バリアコーティング組成物。
［９６］
前記カルシウム−マグネシウムアルミノシリケート−耐性層は、約０．５ミル（１２．７μｍ）〜約１０ミル（２５４．０μｍ）の厚さを有する、項目９０に記載の環境バリアコーティング組成物。
［９７］
前記カルシウム−マグネシウムアルミノシリケート−耐性層は、約１ミル（２５．４μｍ）〜約３ミル（７６．２μｍ）の厚さを有する、項目９０に記載の環境バリアコーティング組成物。
［９８］
前記ドープされた希土類ジシリケート層中の前記Ａｌ２Ｏ３は、約０．５質量％〜約３質量％の量で存在する、項目９０に記載の環境バリアコーティング組成物。
［９９］
前記ドープされた希土類ジシリケート層中の前記Ａｌ２Ｏ３は、約０．５質量％〜約１質量％の量で存在する、項目９０に記載の環境バリアコーティング組成物。
［１００］
前記ドープされた希土類ジシリケート層中の前記アルカリ酸化物は、約０．１質量％〜約１質量％の量で存在する、項目９０に記載の環境バリアコーティング組成物。
［１０１］
前記ドープされた希土類ジシリケート層は、約０．５ミル（１２．７μｍ）〜約１０ミル（２５４．０μｍ）の厚さを有する、項目９０に記載の環境バリアコーティング組成物。
［１０２］
前記ドープされた希土類ジシリケート層は、約１ミル（２５．４μｍ）〜約３ミル（７６．２μｍ）の厚さを有する、項目９０に記載の環境バリアコーティング組成物。
【手続補正２】
【補正対象書類名】特許請求の範囲
【補正対象項目名】全文
【補正方法】変更
【補正の内容】
【特許請求の範囲】
【請求項１】
セラミックマトリクス複合材と、
前記セラミックマトリクス複合材の上に位置するドープされた希土類ジシリケート層と
を含む、物品であって、
前記ドープされた希土類ジシリケート層は、ＲＥ２Ｓｉ２Ｏ７の組成を有するジシリケートを含み、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つの元素であり；
前記ドープされた希土類ジシリケート層は、Ａｌ２Ｏ３及びアルカリ酸化物であるドーパントを更に含み；
前記ドーパントは、前記ドープされた希土類ジシリケート層中に０．１質量％〜５質量％の量で存在し、前記ドープされた希土類ジシリケート層の残部はジシリケートである、
環境バリアコーティング組成物。
【請求項２】
前記ドーパントが、前記ドープされた希土類ジシリケート層中に０．５質量％〜１質量％の量で存在する、請求項１に記載の物品。
【請求項３】
希土類ジシリケート層、希土類モノシリケート層、希土類ジシリケート層の上の希土類モノシリケート層を含む二重層被覆、並びに希土類ジシリケート及び希土類モノシリケート層からなる群から選択される、最外トップコートを更に含み；前記希土類ジシリケートはＲＥ２Ｓｉ２Ｏ７の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；前記希土類モノシリケートはＲＥ２ＳｉＯ５の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つである、請求項１に記載の物品。
【請求項４】
シリコン被覆層を更に含む、請求項１〜３のいずれか一項に記載の物品であって、
前記シリコン被覆層は、前記ドープされた希土類ジシリケート層と前記セラミックマトリクス複合材との間である、物品。
【請求項５】
カルシウム−マグネシウムアルミノシリケート−耐性層を更に含む、請求項１〜４のいずれか一項に記載の物品であって、
前記カルシウム−マグネシウムアルミノシリケート−耐性層は、前記ドープされた希土類ジシリケート層の上であり、
前記カルシウム−マグネシウムアルミノシリケート−耐性層は、希土類酸化物、アルカリ酸化物、アルミナ、及びシリカを含み、前記希土類酸化物はＲＥ２Ｏ３の組成を有し、ＲＥは、ルテチウム、イッテルビウム、ツリウム、エルビウム、ホルミウム、ジスプロシウム、テルビウム、ガドリニウム、ユウロピウム、サマリウム、プロメチウム、ネオジム、プラセオジミウム、セリウム、ランタン、イットリウム、及びスカンジウムからなる群から選択される少なくとも一つであり；
前記カルシウム−マグネシウムアルミノシリケート−耐性層中の前記アルミナは、０．１質量％〜５質量％の量で存在し；
前記カルシウム−マグネシウムアルミノシリケート−耐性層中の前記アルカリ酸化物は、０．１質量％〜１質量％の量で存在し；
前記カルシウム−マグネシウムアルミノシリケート−耐性層中の前記シリカは、５質量％〜２５質量％の量で存在し、残部は希土類酸化物である、物品。
【請求項６】
バリウム−ストロンチウム−アルミノシリケート層を更に含む、請求項１〜５のいずれか一項に記載の物品であって、
前記バリウム−ストロンチウム−アルミノシリケート層は、前記ドープされた希土類ジシリケート層の上である、物品。
【請求項７】
バリウム−ストロンチウム−アルミノシリケート層を更に含む、請求項５に記載の物品であって、
前記バリウム−ストロンチウム−アルミノシリケート層は、前記ドープされた希土類ジシリケート層の上であり、
前記バリウム−ストロンチウム−アルミノシリケート層は、前記カルシウム−マグネシウムアルミノシリケート−耐性層と前記ドープされた希土類ジシリケート層との間である、物品。
【請求項８】
バリウム−ストロンチウム−アルミノシリケート層を更に含む、請求項５に記載の物品であって、
前記カルシウム−マグネシウムアルミノシリケート−耐性層は、前記バリウム−ストロンチウム−アルミノシリケート層と前記ドープされた希土類ジシリケート層との間である、物品。